КОМПЛЕКСНАЯ ДОБАВКА ДЛЯ ПЕНОБЕТОННОЙ СМЕСИ
COMPLEX ADDITIVE FOR FOAM CONCRETE MIXTURE

Изобретение относится к строительным материалам и может быть использовано в качестве комплексной добавки в растворную смесь при производстве пенобетонов.
Известна комплексная добавка в растворные смеси, содержащая амилозу (RU №2143341, С04В 28/02, опубл. 27.12.1999). Недостатком указанной добавки является недостаточно низкая усадка и теплопроводность получаемых материалов.
Наиболее близкой к предлагаемому изобретению является комплексная добавка, содержащая амилозу и золь кремниевой кислоты при следующем соотношении компонентов, мас.%: амилоза - 30-40; золь кремниевой кислоты - 60-70 (RU №2278839, C04B 22/08, опубл. 27.06.2006).
Недостатком такой комплексной добавки является недостаточно низкая усадка и теплопроводность получаемых материалов.
Задачей данного изобретения является понижение усадки и теплопроводности пенобетона.
2
Технический результат изобретения достигается тем, что комплексная добавка для пенобетонной смеси, содержащая золь кремниевой кислоты, также содержит пенообразующую добавку на протеиновой основе, карбонат кальция с тонкостью помола 3000 см/г и хлорид натрия при следующих соотношениях компонентов, мас.%:
Карбонат кальция с тонкостью помола 3000 см<sup>2</sup>/г
70,6-84,8
Золь кремниевой кислоты
4,6-6,0
Пенообразующая добавка на протеиновой основе
1,3-1,5
Хлорид натрия
9,3-21,9
Пример конкретного выполнения
Комплексную добавку для пенобетонной смеси добавляют в пенобетонную смесь при следующих соотношениях компонентов, мас %:
Карбонат кальция с тонкостью помола 3000 см<sup>2</sup>/г
70,6-84,8
Золь кремниевой кислоты
4,6-6,0
Пенообразующая добавка на протеиновой основе
1,3-1,5
Хлорид натрия
9,3-21,9
В качестве пенообразующей добавки на протеиновой основе могут быть применены следующие марки: Addiment SB 31L (жидкость темно-коричневого цвета, интервал рН пенообразования: 6-10; основное активное вещество - протеингидролизат (Хитров А.В., автореферат на соискание уч.ст. д.т.н. «Технология и свойства пенобетона с учетом природы вводимой пены». СПб.: ПГУПС, 2006); область применения: в качестве добавки для производства пенобетона; торговая марка RENIMENT SB 31L; фирма-изготовитель «SIKA ADDIMENT GmbH» B-69171 Leimen, ФРГ), а также «FOAMCEM» (основное активное вещество - протеингидролизат; область применения: вспениватель для приготовления легкого ячеистого бетона; производитель Laston Italiana SPA) и «GreenFroth-P» (основное активное вещество - протеингидролизат; область применения: для производства пенобетона, а также для изготовления легких стеновых и отделочных; производитель «ISOLTECH snc di Scarpa & С» Via С.Colombo, 41 24020 RANICA (BG), Italy).
Ниже приведены результаты исследования предлагаемой комплексной добавки для пенобетонной смеси.
К цементной смеси состава, мас.%: портландцемент марки М400-Д20 - 89%, кремнеземистый заполнитель - 11% добавляют указанную комплексную добавку для пенобетонной смеси в количестве 32,1% от массы цемента, при водовяжущем отношении (В/В) 0,39.
Образцы пенобетона средней плотности Д600, изготовленные с предлагаемой комплексной добавкой для пенобетонной смеси, твердеют при естественных условиях.
Определение теплопроводности производилось в возрасте 28 суток в соответствии с ГОСТ 7076-99.
Определение усадки проводилось в соответствии с ГОСТ 25485-89.
Результаты представлены в таблице.
Анализ результатов, приведенных в таблице, свидетельствует о том, что введение указанной комплексной добавки для пенобетонной смеси приводит к понижению усадки и теплопроводности пенобетона в сравнении со значениями, достигаемыми при использовании прототипа.
2
2
Усадка и теплопроводность пенобетона, полученного с использованием предлагаемой комплексной добавки для пенобетонной смеси, содержащей карбонат кальция с тонкостью помола 3000 см/г, золь кремниевой кислоты, пенообразующую добавку на протеиновой основе и хлорид натрия при следующих соотношениях компонентов, мас.%: карбонат кальция с тонкостью помола 3000 см/г 70,6-84,8; золь кремниевой кислоты 4,6-6,0; пенообразующая добавка на протеиновой основе 1,3-1,5; хлорид натрия 9,3-21,9:
Таблица
№
Комплексная добавка, мас.%
Усадка, мм/м
Коэффициент теплопроводности, Вт/(м·°С)
Известная добавка
1
Амилоза
35
Золь кремниевой кислоты
65
3
0,17
Добавка по изобретению
1
Карбонат кальция с тонкостью помола 3000 см<sup>2</sup>/г
84,8
2,0
0,13
Золь кремниевой кислоты
4,6
Пенообразующая добавка на протеиновой основе - Addiment SB 31L
1,3
Хлорид натрия
9,3
2
Карбонат кальция с тонкостью помола 3000 см<sup>2</sup>/г
77,7
1,8
0,12
Золь кремниевой кислоты
5,3
Пенообразующая добавка на протеиновой основе - Addiment SB 31L
1,4
Хлорид натрия
15,6
3
Карбонат кальция с тонкостью помола 3000 см<sup>2</sup>/г
70,6
1,9
0,13
Золь кремниевой кислоты
6,0
Пенообразующая добавка на протеиновой основе - Addiment SB 31L
1,5
Хлорид натрия
21,9